СПОСОБ ПОЛУЧЕНИЯ ЧУГУНА С ШАРОВИДНЫМ ГРАФИТОМ И АУСТЕНИТНО-ФЕРРИТНОЙ МЕТАЛЛИЧЕСКОЙ МАТРИЦЕЙ

Способ получения заготовки из чугуна с шаровидным графитом, включающий выплавку в электропечи, легирование, модифицирование чугуна, получение отливки и ее термической обработки, отличающийся тем, что расплав при сливе в ковш модифицируют при температуре 1370-1400°C комплексной лигатурой, состоящей из силикобария (20-30% от массы лигатуры) и магнийсодержащего модификатора (70-80%), первоначально литьем в сырую песчано-глинистую форму получают отливки из половинчатого чугуна с аустенитно-мартенситной матрицей, для обеспечения аустенитно-ферритной структуры в чугуне проводят графитизирующий отжиг при температуре 980-1100°C с выдержкой 3-5 ч и последующим охлаждением с печью до комнатных температур, при этом используют чугун следующего химического состава, мас.%:
углерод
3,1-3,3
кремний
3,0-3,5
марганец
0,2-0,3
магний
0,04-0,06
молибден
1,5-1,7
никель
2,5-3,0
сера
0,01-0,012
фосфор
0,04-0,06
железо
остальное